(57)【要約】【課題】香料の種類の制限なく、簡便に香料を添加することができ、且つ、多種の製品に用いることができる、香料を持続放出するための組成物を提供すること【解決手段】  次の成分（Ａ）〜（Ｂ）；  （Ａ）特定の（メタ）アクリルシリコーン系グラフト共重合体  （Ｂ）香料  を含有することを特徴とする組成物。【選択図】  なし【特許請求の範囲】
【請求項１】
次の成分（Ａ）〜（Ｂ）；
（Ａ）下記（ａ）、（ｂ）、（ｃ）及び（ｄ）のラジカル重合性モノマーを反応させて得られる（メタ）アクリルシリコーン系グラフト共重合体
（ａ）下記一般式（Ｉ）
【化１】
2014070065.tif 000019
（式中、Ｍｅはメチル基、Ｒ１は水素原子又はメチル基、Ｒ２は１又は２個のエーテル結合を含んでいてもよい、直鎖状又は分岐鎖状の炭素数１〜１０の２価の飽和炭化水素基、Ｒ３は炭素数１〜１０の飽和炭化水素基、ｍは５〜１００の整数を表す。）で表される化合物
（ｂ）下記一般式（ＩＩ）
【化２】
2014070065.tif 000020
（式中、Ｒ４は水素原子又はメチル基、Ｒ５、Ｒ６、Ｒ７は同一又は異なっていてもよく、水素原子又は炭素数１〜４のアルキル基、Ｘは−Ｏ−、−ＮＨ−、−Ｏ−ＣＨ２−又は−Ｏ−ＣＨ２ＣＨ（ＯＨ）−、Ｙは直鎖状又は分岐鎖状の炭素数１〜４の２価の飽和炭化水素基、Ｚ−は対アニオンを表す。）で表される化合物、及び、式(ＩＩＩ) 
【化３】
2014070065.tif 000021
（式中、Ｒ８、Ｒ９は同一又は異なっていてもよく、水素原子又は炭素数１〜４のアルキル基、Ｒ１０、Ｒ１１は同一又は異なっていてもよく、水素原子又は炭素数１〜１８のアルキル基、Ｚ−は対アニオンを表す。）で表される化合物から選ばれる少なくとも１種
（ｃ）下記一般式（ＩＶ）
【化４】
2014070065.tif 000022
（式中、Ｒ１２は水素原子又はメチル基、Ｒ１３は水素原子又は直鎖状又は分岐鎖状の炭素数１〜３のアルキル基を表す。）で表される化合物
（ｄ）下記一般式（Ｖ）
【化５】
2014070065.tif 000023
（式中、Ｒ１４は水素原子又はメチル基、Ｒ１５は炭素数１〜４のヒドロキシアルキル基を表す。）で表される化合物
（Ｂ）香料
を含有することを特徴とする組成物。
【請求項２】
前記成分（Ｂ）の香料が、分子内に環構造を有することを特徴とする請求項１記載の組成物。
【請求項３】
前記成分（Ｂ）の香料が、リモネン、ベンジルアセテート、イソ・イー・スパー（登録商標）、バニリンから選ばれる１種又は２種以上であることを特徴とする請求項２記載の組成物。
【発明の詳細な説明】
【技術分野】
【０００１】
本発明は特定の（メタ）アクリルシリコーン系グラフト共重合体及び香料を含有する、香料を持続放出するための組成物に関する。また、本発明の組成物は、化粧料、皮膚外用剤、洗剤、衣料用柔軟仕上剤、芳香剤、消臭剤、織物等の多種の製品として用いることができる。
【背景技術】
【０００２】
近年、化粧料や衣料用柔軟仕上剤をはじめとした様々な製品において、香りの重要性が高まってきており、香りの良さ、香り立ちの良さ等に加え、使用後に香りが長く持続する（残香性に優れる）ことが求められている。とりわけ毛髪化粧料や入浴剤等においては香りが製品の訴求項目となることも多く、香りの強さとともに、使用後の毛髪や皮膚に香りが長く持続することが求められている。これまで、残香性を向上させるために、香料の添加量を増量したものや、ポリエチレングリコール中に香料とカチオン性高分子を含有する粉末状の保香性組成物（例えば特許文献１参照）や、香気放出性のシロキサン（例えば特許文献２参照）や、あるいは香料のカプセル化（例えば特許文献３参照）等の技術が提案されている。
【先行技術文献】
【特許文献】
【０００３】
【特許文献１】特開平２−２４２８９９号公報
【特許文献２】特開２０１１−１１６９９２号公報
【特許文献３】特開２００６−２４９３２６号公報
【発明の概要】
【発明が解決しようとする課題】
【０００４】
しかしながら、香料の添加量を増量したものは製品の性状に与える影響が大きく製品の幅を限定する場合があり、また特許文献１のようにポリエチレングリコールとカチオン性高分子で香料をカプセル化するには製造工程が煩雑であり、更にはこの保香性組成物は粉末状であるため多様な製品への展開が困難であった。また特許文献２はシロキサンに誘導できる化学種が限定され、香調が制限されるものであった。さらに特許文献３は製造工程が煩雑であり、また該カプセル化香料を製品に配合する際に物理的な力が加わるとカプセルが壊れてしまうめ、製造工程等が制限され配合できる製品が限定的であった。
したがって、本発明の解決しようとする課題は、香料の種類の制限なく、簡便に香料を添加することができ、且つ、多種の製品として用いることができる、香料を持続放出するための組成物を提供することにある。
【課題を解決するための手段】
【０００５】
かかる実情に鑑み、本発明者らは上記課題を解決すべく鋭意検討した結果、特定の（メタ）アクリルシリコーン系グラフト共重合体と香料を組み合わせることにより、組成物中や組成物を適用した部位に該（メタ）アクリルシリコーン系グラフト共重合体が存在しながら香料と相互作用することで香料を長時間保持するため、香料の種類を制限することなく、容易に香料を添加でき、残香性に優れることを見出し、本発明を完成するに至った。さらに、更なる検討の結果、香料の中でも分子内に環構造を有すると残香性に優れ、リモネン、ベンジルアセテート、イソ・イー・スパー（登録商標）、バニリン等が残香性により優れることを見出した。
【０００６】
すなわち、本発明は、以下の成分（Ａ）〜（Ｂ）；
（Ａ）下記（ａ）、（ｂ）、（ｃ）及び（ｄ）のラジカル重合性モノマーを反応させて得られる（メタ）アクリルシリコーン系グラフト共重合体
（ａ）下記一般式（Ｉ）
【化１】
2014070065.tif 000002
（式中、Ｍｅはメチル基、Ｒ１は水素原子又はメチル基、Ｒ２は１又は２個のエーテル結合を含んでいてもよい、直鎖状又は分岐鎖状の炭素数１〜１０の２価の飽和炭化水素基、Ｒ３は炭素数１〜１０の飽和炭化水素基、ｍは５〜１００の整数を表す。）で表される化合物
（ｂ）下記一般式（ＩＩ）
【化２】
2014070065.tif 000003
（式中、Ｒ４は水素原子又はメチル基、Ｒ５、Ｒ６、Ｒ７は同一又は異なっていてもよく、水素原子又は炭素数１〜４のアルキル基、Ｘは−Ｏ−、−ＮＨ−、−Ｏ−ＣＨ２−又は−Ｏ−ＣＨ２ＣＨ（ＯＨ）−、Ｙは直鎖状又は分岐鎖状の炭素数１〜４の２価の飽和炭化水素基、Ｚ−は対アニオンを表す。）で表される化合物、及び、式(ＩＩＩ) 
【化３】
2014070065.tif 000004
（式中、Ｒ８、Ｒ９は同一又は異なっていてもよく、水素原子又は炭素数１〜４のアルキル基、Ｒ１０、Ｒ１１は同一又は異なっていてもよく、水素原子又は炭素数１〜１８のアルキル基、Ｚ−は対アニオンを表す。）で表される化合物から選ばれる少なくとも１種
（ｃ）下記一般式（ＩＶ）
【化４】
2014070065.tif 000005
（式中、Ｒ１２は水素原子又はメチル基、Ｒ１３は水素原子又は直鎖状又は分岐鎖状の炭素数１〜３のアルキル基を表す。）で表される化合物
（ｄ）下記一般式（Ｖ）
【化５】
2014070065.tif 000006
（式中、Ｒ１４は水素原子又はメチル基、Ｒ１５は炭素数１〜４のヒドロキシアルキル基を表す。）で表される化合物
（Ｂ）香料
を含有することを特徴とする組成物を提供するものである。
【０００７】
さらに、前記成分（Ｂ）の香料が、分子内に環構造を有することを特徴とする前記組成物を提供するものである。
【０００８】
また、前記成分（Ｂ）の香料が、リモネン、ベンジルアセテート、イソ・イー・スパー（登録商標）、バニリンから選ばれる１種又は２種以上であることを特徴とする前記組成物を提供するものである。
【発明の効果】
【０００９】
本発明の組成物は香料の種類を制限することなく、また、多様な製品に香料を容易に添加でき、残香性に優れる組成物である。
【発明を実施するための形態】
【００１０】
以下、本発明について詳細に説明する。
本発明に用いられる成分（Ａ）の（メタ）アクリルシリコーン系グラフト共重合体は、少なくとも、下記（ａ）、（ｂ）、（ｃ）及び（ｄ）のラジカル重合性モノマーを反応させて得られる重合体であり、その他、（ａ）〜（ｄ）以外の共重合可能なモノマーを加えて反応させて得られる重合体を包含する。
本発明において（メタ）アクリルとは、アクリル及びメタアクリルを包含することを意味する。
本発明に用いられる（メタ）アクリルシリコーン系グラフト共重合体は、２５℃において９９．５％エタノール中に５０質量％以上溶解するものが好ましい。
各モノマーの仕込割合は、本発明の効果を奏する限り制限はないが、（ａ）〜（ｄ）のモノマーの全体に対して、（ａ）＝２０〜５０質量％、（ｂ）＝０．５〜４質量％、（ｃ）及び（ｄ）＝４６〜７９．５質量％であり、（ｃ）／（ｄ）＝０．５〜１．５であることが好ましい。
（ａ）〜（ｄ）以外の共重合可能なモノマーを使用する場合は、（ａ）〜（ｄ）のモノマーの合計は、全体の６６．５質量％以上であることが好ましい。
なお、本発明において、モノマーの仕込割合とは共重合体中のそれらの組成割合と略同義である。
本発明に用いられる（メタ）アクリルシリコーン系グラフト共重合体は、共重合体を２０質量％となるように９９．５％エタノールに溶解させたときのエタノール溶液の、２５℃においてＢ型回転粘度計を用いて測定した粘度（単位ｍＰａ・ｓ＝ＣＳ）は、５０〜２５０、好ましくは、７０〜１５０である。
また、本発明に用いられる（メタ）アクリルシリコーン系グラフト共重合体のＴｇは、好ましくは、−１０〜４０℃、さらに好ましくは０〜３０℃である。
ここで、Ｔｇは下記のＦｏｘの式で算出したＴｇの値を示す。
１／Ｔｇ＝Ｗ１／Ｔｇ１＋Ｗ２／Ｔｇ２＋・・・＋Ｗｎ／Ｔｇｎ
上記式において、Ｗ１からＷｎは、ｎ種のモノマーの各重量分率を示し、Ｔｇ１からＴｇｎは、各モノマーのみが重合して得られるホモポリマーのガラス転移温度を示す。
さらに、本発明に用いられる（メタ）アクリルシリコーン系グラフト共重合体は、ランダム共重合体、ブロック共重合体等の種々の形態を包含する。
【００１１】
以下に、共重合体の原料であるモノマーについて説明する。
（ａ）一般式（Ｉ）で表されるラジカル重合性モノマー
【００１２】
【化６】
2014070065.tif 000007
【００１３】
式中、Ｍｅはメチル基、Ｒ１は水素原子又はメチル基を表す。
Ｒ２は直鎖状又は分岐鎖状の炭素数１〜１０の２価の飽和炭化水素基を表し、１又は２個のエーテル結合を含んでいてもよい。具体的には、−ＣＨ２−，−（ＣＨ２）２，−（ＣＨ２）５−，−（ＣＨ２）１０−、−ＣＨ２−ＣＨ（ＣＨ３）−ＣＨ２−，−ＣＨ２ＣＨ２ＯＣＨ２ＣＨ２ＣＨ２−，−ＣＨ２ＣＨ２ＯＣＨ２（ＣＨ３）ＣＨ２−，−ＣＨ２ＣＨ２ＯＣＨ２ＣＨ２ＣＨ２ＯＣＨ２ＣＨ２ＣＨ２−などが例示される。
Ｒ３は炭素数１〜１０の飽和炭化水素基を表し、具体的には、メチル基、エチル基、ｎ−プロピル基、ｉ−プロピル基、ｎ−ブチル基、ｓ−ブチル基、ｉ−ブチル基、ｔ−ブチル基、ｎ−ペンチル基、ｎ−ヘキシル基、ｎ−ノニル基、イソノニル基、ｎ−デシル基等の炭素数１〜１０のアルキル基；シクロプロピル基、シクロブチル基、シクロペンチル基、シクロへキシル基、シクロヘプチル基、シクロオクチル基、シクロドデシル基等の炭素数１〜１０のシクロアルキル基；シクロプロピルメチル基、２−シクロプロピルエチル基、シクロブチルメチル基、シクロペンチルメチル基、３−シクロペンチルプロピル基、シクロへキシルメチル基、２−シクロヘキシルエチル基、シクロヘプチルメチル基、シクロオクチルメチル基等の炭素数１〜１０のシクロアルキルアルキル基が挙げられる。
ｍは５〜１００の整数を表す。
【００１４】
この式（Ｉ）で表わされるモノマーは、たとえば、式（１−ａ）
【００１５】
【化７】
2014070065.tif 000008
【００１６】
で表わされる（メタ）アクリレート置換クロロシラン化合物と式（１−ｂ）
【００１７】
【化８】
2014070065.tif 000009
【００１８】
で表わされる片末端水酸基置換ポリシロキサンとを常法に従い、脱塩酸反応させることにより得ることができるが、合成方法は、これに限定されるものではない。
【００１９】
式（Ｉ）で表されるモノマーとしては、具体例には以下のものが挙げられる。なお以下の式中、Ｍｅはメチル基を、ｎ−Ｂｕはｎ−ブチル基を示す。
【００２０】
【化９】
2014070065.tif 000010
【００２１】
（ｂ）式（ＩＩ）又は式（ＩＩＩ）で表されるラジカル重合性モノマー
（ｂ）成分は、下記式（ＩＩ）又は式（ＩＩＩ）で表されるカチオン性化合物から選ばれる少なくとも１種である。
【００２２】
【化１０】
2014070065.tif 000011
【００２３】
【化１１】
2014070065.tif 000012
【００２４】
式（ＩＩ）中、Ｒ４は水素原子又はメチル基を表す。
Ｒ５、Ｒ６、Ｒ７は同一又は異なっていてもよく、水素原子又は炭素数１〜４のアルキル基を表し、炭素数１〜４のアルキル基としては、メチル基、エチル基、ｎ−プロピル基、ｉ−プロピル基、ｎ−ブチル基、ｓ−ブチル基、ｉ−ブチル基、ｔ−ブチル基が例示される。
Ｘは−Ｏ−、−ＮＨ−、−Ｏ−ＣＨ２−又は−Ｏ−ＣＨ２ＣＨ（ＯＨ）−を表す。
Ｙは直鎖状又は分岐鎖状の炭素数１〜４の２価の飽和炭化水素基を表し、−ＣＨ２−，−（ＣＨ２）２，−（ＣＨ２）３−，−（ＣＨ２）４−，−ＣＨ２−ＣＨ（ＣＨ３）−ＣＨ２−等が例示される。
Ｚ−は対アニオンであり、例えば、塩素イオン、臭素イオン、硫酸水素イオン、硝酸イオン、過塩素酸イオン、四フッ化ホウ素イオン、六フッ化リンイオン等が例示される。
【００２５】
式（ＩＩＩ）中、Ｒ８、Ｒ９は同一又は異なっていてもよく、水素原子又は炭素数１〜４のアルキル基を表し、炭素数１〜４のアルキル基としてはメチル基、エチル基、ｎ−プロピル基、ｉ−プロピル基、ｎ−ブチル基、ｓ−ブチル基、ｉ−ブチル基、ｔ−ブチル基が例示される。
Ｒ１０、Ｒ１１は同一又は異なっていてもよく、水素原子又は炭素数１〜１８のアルキル基を表し、炭素数１〜１８のアルキル基としては、  メチル基、エチル基、ｎ−プロピル基、ｉ−プロピル基、ｎ−ブチル基、ｓ−ブチル基、ｉ−ブチル基、ｔ−ブチル基、ｎ−ペンチル基、ｎ−ヘキシル基、ｎ−ノニル基、イソノニル基、ｎ−デシル基、ラウリル基、トリデシル基、ミリスチル基、ｎ−ペンタデシル基、パルミチル基、ヘプタデシル基、ステアリル基等が例示される。
【００２６】
（ｃ）式（ＩＶ）で表されるラジカル重合性モノマー
【００２７】
【化１２】
2014070065.tif 000013
【００２８】
式中、Ｒ１２は水素原子又はメチル基を表す。
Ｒ１３は水素原子又は直鎖状又は分岐鎖状の炭素数１〜３のアルキル基を表し、直鎖状又は分岐鎖状の炭素数１〜３のアルキル基としては、メチル基、エチル基、ｎ−プロピル基、ｉ−プロピル基が例示される。
【００２９】
（ｄ）式（Ｖ）で表されるラジカル重合性モノマー
【００３０】
【化１３】
2014070065.tif 000014
【００３１】
式中、Ｒ１４は水素原子又はメチル基を表す。
Ｒ１５は炭素数１〜４のヒドロキシアルキル基を表し、ヒドロキシメチル基、２−ヒドロキシエチル基、３−ヒドロキシ−ｎ−プロピル基、４−ヒドロキシ−ｎ−ブチル基等が例示される。
【００３２】
（ｅ）その他の共重合可能なモノマー  
その他の共重合可能なモノマーとしては、以下の物が例示される。
（（メタ）アクリル系モノマー）
（メタ）アクリル酸ｎ−ブチル、（メタ）アクリル酸イソブチル、（メタ）アクリル酸ｔ−ブチル、（メタ）アクリル酸２−エチルへキシル、（メタ）アクリル酸ｎ−へキシル、（メタ）アクリル酸ｎ−オクチル、（メタ）アクリル酸シクロへキシル、（メタ）アクリル酸デシル、（メタ）アクリル酸ウンデシル、（メタ）アクリル酸ラウリル、（メタ）アクリル酸トリデシル、（メタ）アクリル酸ミリスチル、（メタ）アクリル酸ペンタデシル、（メタ）アクリル酸パルミチル、（メタ）アクリル酸へプタデシル、（メタ）アクリル酸ステアリル、（メタ）アクリル酸イソステアリル、（メタ）アクリル酸オレイル、（メタ）アクリル酸ベヘニル、直鎖状、分岐鎖状又は脂環式の炭化水素基を有する（メタ）アクリル酸エステル；アクリロニトリル；アクリルアミド、ジアセトンアクリルアミド、Ｎ，Ｎ−ジメチルアクリルアミド、Ｎ−ｔ−ブチルアクリルアミド、Ｎ−オクチルアクリルアミド、Ｎ−ｔ−オクチルアクリルアミド等の（メタ）アクリルアミド；２−（メタ）アクリルアミド−２−メチルプロパンスルホン酸等のスルホン酸基含有（メタ）アクリルアミド；アミノエチル（メタ）アクリレート、ｔ−ブチルアミノエチルメタクリレート、メチルアミノエチル（メタ）アクリレート等のアルキルアミノアルキル（メタ）アクリレート；ジメチルアミノエチル（メタ）アクリレート、ジエチルアミノエチル（メタ）アクリレート等のジアルキルアミノアルキル（メタ）アクリレート；ジメチルアミノエチル（メタ）アクリルアミド、ジエチルアミノエチル（メタ）アクリルアミド等のジアルキルアミノアルキル（メタ）メタアクリルアミド；（メタ）アクリル酸テトラヒドロフルフリル、（メタ）アクリル酸イソボルニル、（メタ）アクリル酸グリシジル等の、環式化合物とメタ）アクリル酸のエステル類；（メタ）アクリル酸エトキシエチル、（メタ）アクリル酸メトキシエチル等の（メタ）アクリル酸アルコキシアルキルエステル；ポリエチレングリコールモノ（メタ）アクリレート、ポリプロピレングリコールモノ（メタ）アクリレート等のポリアルキレングリコールと（メタ）アクリル酸とのモノエステル類；スルホン酸基含有（メタ）アクリルエステル；（メタ）アクリロイルオキシエチルホスフェート等のメタアクリロイルオキシアルキルリン酸モノエステル；（メタ）アクリル酸グリセリル、２−メタアクリロイルオキシエチルコハク酸、２−（メタ）アクリロイルオキシエチルフタル酸、β−カルボキシエチルアクリレート、アクリロイルオキシエチルサクシネート、２−（メタ）アクリロイルオキシエチルテトラヒドロフタル酸、２−（メタ）アクリロイルオキシエチルヘキサヒドロフタル酸；１，４−ブタンジオールジ（メタ）アクリレート、１，６−ヘキサンジオールジ（メタ）アクリレート、エチレングリコールジ（メタ）アクリレート、ポリエチレン（ｎ＝２〜５０）グリコールジ（メタ）アクリレート、プロピレングリコールジ（メタ）アクリレート、ポリプロピレン（ｎ＝２〜５０）グリコールジ（メタ）アクリレート、ブチレングリコールジ（メタ）アクリレート、ジペンチルグリコールジ（メタ）アクリレート、ネオペンチルグリコールジ（メタ）アクリレート、トリメチロールプロ���ンジ（メタ）アクリレート、メチレンビスアクリルアミド、ビスフェノールＦ ＥＯ変性（ｎ＝２〜５０）ジ（メタ）アクリレート、ビスフェノールＡ ＥＯ変性（ｎ＝２〜５０）ジアクリレート、ビスフェノールＳ ＥＯ変性（ｎ＝２〜５０）ジ（メタ）アクリレート、トリメチロールエタントリ（メタ）アクリレート、トリメチロールプロパントリ（メタ）アクリレート、トリメチロールプロパントリカプロラクトネートトリ（メタ）アクリレート、トリメチロールヘキサントリ（メタ）アクリレート、ペンタエリスリトールトリ（メタ）アクリレート、ペンタエリスリトールテトラ（メタ）アクリレート、ジグリセリンテトラ（メタ）アクリレート、ジトリメチロールプロパンテトラ（メタ）アクリレート、ジトリメチロールプロパンテトラカプロラクトネート、テトラ（メタ）アクリレート、ジトリメチロールエタンテトラ（メタ）アクリレート、ジトリメチロールブタンテトラ（メタ）アクリレート、ジトリメチロールヘキサンテトラ（メタ）アクリレート、ジペンタエリスリトールペンタ（メタ）アクリレート、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート等のエチレン性不飽和二重結合を２個以上有する（メタ）アクリレート等が例示される。
【００３３】
（（メタ）アクリル系以外のモノマー）
クロトン酸等の不飽和モノカルボン酸；スチレン等の芳香族ビニル化合物；イタコン酸、マレイン酸、フマル酸、無水マレイン酸、シトラコン酸等の不飽和ジカルボン酸；マレイン酸モノアルキルエステル、フマル酸モノアルキルエステル、イタコン酸モノアルキルエステル等の不飽和ジカルボン酸のモノアルキルエステル；スルホン酸基含有単量体としては、例えばビニルスルホン酸、（メタ）アリルスルホン酸等のアルケンスルホン酸；α−メチルスチレンスルホン酸等の芳香族ビニル基含有スルホン酸；（メタ）アリルアミン等の１〜３級アミノ基含有不飽和化合物；Ｎ，Ｎ−ジメチルアミノスチレン等のアミノ基含有芳香族ビニル系化合物；ジビニルベンゼン、ジイソプロペニルベンゼン、トリビニルベンゼン等のエチレン性不飽和二重結合を２個以上有する化合物；エチレン性不飽和二重結合を２個以上有するウレタンオリゴマー；エチレン性不飽和二重結合を２個以上有するシリコーン化合物；酢酸ビニル、ビニルピロリドン等が例示される。
【００３４】
本発明における成分（Ａ）は、一種又は二種以上組み合わせて用いることができ、その含有量は、特に限定されず、また、製品によっても異なるが、０．０１〜１０質量％（以下、単に「％」と略す）が残香性の観点で好ましく、０．１〜５％であると仕上がりのべたつきのなさに優れ、膜感をあまり感じないため、より好ましい。
【００３５】
より詳細に説明すると、本共重合体は、カチオン性を有することから、毛髪や肌、繊維、紙等に付着しやすい性質を持つ。このことにより、本共重合体が付着面に均一に密着することができ、さらにカチオン性部位が香料と相互作用するため、香料が本共重合体とともに付着面に残り、高い残香性を有することができる。また組成物中においても本共重合体が香料と相互作用して高い残香性を有することができる。このように香料に成分（Ａ）を組み合わせることで、香料種の制限なく、また、使用性や使用感を損なうことなく香料の残香性を高める方法となる。
【００３６】
また、成分（Ａ）は一価の低級アルコールへの溶解性に優れるため、一価の低級アルコールを成分（Ａ）の溶剤として用いることが好ましい。一価の低級アルコールとしては、例えば、エタノールやイソプロパノールがあげられ、特にエタノールが好適である。同様に、成分（Ｂ）に関しても、一価の低級アルコールへの溶解性に優れるため、一価の低級アルコールを成分（Ａ）の溶剤として用いることは好ましい。
【００３７】
さらに、成分（Ａ）：成分（Ｂ）の含有質量比が１００：１〜１：１００であることが好ましく、特に優れた残香性を得るにはその比が５：１〜１：１０であることが好ましい。成分（Ａ）と成分（Ｂ）の割合をこの範囲で含有すると、各種製品として用いることが容易であり、残香性に優れるため、より好ましい。
【００３８】
本発明に用いられる成分（Ｂ）の香料は、通常香粧品等に使用できる香料であれば特に限定されず、合成香料または天然香料のいずれでも良く、合成香料としては、例えば、炭化水素、アルコール、エーテル、アルデヒド、アセタール、ケトン、エステル、カルボン酸、ムスク等があげられる。具体的には、リモネン、β-ピネン、ミルセン、オシメン、γ-ターピネン、p-サイメン等の炭化水素、トランス-２-ヘキセノール、シス-３-ヘキセノール、１-オクテン-３-オール、トランス-２-シス-６-ノナジエナール、リナロール、ゲラニオール、シトロネロール、ジヒドロミルセノール、α-ターピネオール、メントール、ファルネソール、ネロリドール、セドロール、ターピネン-４-オール、ベチベロール、マイヨール（登録商標）、ベンジルアルコール、フェニルエチルアルコール、スチラリルアルコール、アニスアルコール、シンナミックアルコール、フェニルヘキサノール（登録商標）、チモール、オイゲノール、イソオイゲノール、サンダロア（登録商標）、バクダノール（登録商標）等のアルコール、ネロールオキサイド、１，８-シネオール、ローズオキサイド、リナロールオキサイド、アンブロキサン（登録商標）、ボアザンブレン・フォルテ（登録商標）、アネトール、エストラゴール、メチルオイゲオール等のエーテル、ヘキサナール、ヘプタナール、オクタナール、ノナナール、デカナール、ウンデカナール、２-メチルデカナール、トランス-２-ヘキセナール、シトラール、シトロネラール、ヒドロキシシトロネラール、ぺリラアルデヒド、リグストラール（登録商標）、リラール（登録商標）、ベンズアルデヒド、フェニルプロピルアルデヒド、シンナミックアルデヒド、アニスアルデヒド、クミンアルデヒド、シクラメンアルデヒド、フローラルオゾン（登録商標）、リリアール（登録商標）、ヘリオトロピン、ヘリオナール（登録商標）、バニリン、エチルバニリン等のアルデヒド、シトラールジメチルアセタール、カラナール（登録商標）、フロロパール（登録商標）、インドフロール（登録商標）、マグノラン（登録商標）等のアセタール、アセトイン、メチルヘキシルケトン、カンファー、カルボン、メントン、ピペリトン、ゲラニルアセトン、ヌートカトン、α-イオノン、β-イオノン、α-イソメチルイオノン、β-メチルイオノン、α-イロン、β-イロン、ダマスコン、ダマセノン、ダイナスコン、マルトール、ソトロン（登録商標）、２,５-ジメチル-４-ヒドロキシフラン、ジヒドロジャスモン、シス-ジャスモン、カシュメラン（登録商標）、イソ・イー・スーパー（登録商標）、アセトフェノン、カロン（登録商標）、ラズベリーケトン（登録商標）、メチルナフチルケトン、ベンゾフェノン、γ-ノナラクトン、γ-デカラクトン、γ-ウンデカラクトン、クマリン、ジヒドロクマリン、ジャスモラクトン、ジャスミンラクトン等のケトン、ゲラニルフォーメート、エチルアセテート、ブチルアセテート、ヘキシルアセテート、シス-３-ヘキシルアセテート、シトロネリルアセテート、ゲラニルアセテート、ベンジルアセテート、フェニルエチルアセテート、スチラリルアセテート、アニシルアセテート、ピペロニルアセテート、アセチルオイゲノール、エチルピロピオネート、ベンジルプロピオネート、エチル���チレート、エチル-２-メチルブチレート、アリルシクロヘキシルプロピオネート、ゲラニルブチレート、ベンジルイソブチレート、プロピルバレレート、エチルヘキサノエート、アリルヘキサノエート、アリルアミルグリコレート、エチルアセトアセテート、メチルベンゾエート、エチルベンゾエート、ゲラニルベンゾエート、ベンジルベンゾエート、エベルニル（登録商標）、メチルフェニルアセテート、エチルフェニルアセテート、メチルシンナメート、シンナミルシンナメート、メチルサリシレート、ヘキシルサリシレート、フェニルエチルサリシレート、メチルアンスラニレート、メチルジャスモネート、メチルジヒドロジャスモネート、フラクトン（登録商標）等のエステル、安息香酸、フェニル酢酸、桂皮酸等のカルボン酸、ムスコン（登録商標）、シベトン（登録商標）、シクロペンタデカノリド（登録商標）、シクロヘキサデカノリド、ムスクケトン等の合成ムスク類等の合成香料と、ベルガモットオイル、レモンオイル、オレンジオイル、マンダリンオイル、ガルバナムオイル、サイプレスオイル、パインニードルオイル、タイムオイル、クローブオイル、スターアニスオイル、エストラゴンオイル、ローズマリーオイル、ラベンダーオイル、スペアミントオイル、ペパーミントオイル、オレンジフラワーアブソリュート、ネロリオイル、ジャスミンアブソリュート、ローズオイル、イリスコンクリート、チュベローズオイル、オスマンサスアブソリュート、バニラレジン、オリバナムアブソリュート、オークモスアブソリュート、サンダルウッドオイル、パチョリオイル、ベチバーオイル、ムスクチンキ、アンバーチンキ等の動植物の特定部位の抽出や蒸留等で得られた天然香料及びそれらを任意に組み合わせた調合香料等であるが、目的に応じてこれらの１種又は２種以上を適宜選択して用いることができる。
【００３９】
これら香料の中でも、分子内に環構造を有する香料を用いると成分（Ａ）との相互作用が大きく、残香性がさらに高いものとなる。これは成分（Ａ）のカチオン性部位と香料の環構造との相互作用が強いためと考えられる。
【００４０】
分子内に環構造を有する香料の具体例としては、β-ピネン、リモネン、γ-ターピネン、ターピネン-４-オール、セドロール、ベチベロール、マイヨール（登録商標）、ベンジルアルコール、フェニルエチルアルコール、スチラリルアルコール、アニスアルコール、シンナミックアルコール、チモール、メントール、オイゲノール、イソオイゲノール、サンダロア（登録商標）、バクダノール（登録商標）、１，８−シネオール、ローズオキサイド、アンブロキサン（登録商標）、ボアザンブレン・フォルテ（登録商標）、アネトール、エストラゴール、リグストラール（登録商標）、リラール（登録商標）、ベンズアルデヒド、フェニルアセトアルデヒド、シンナミックアルデヒド、アニスアルデヒド、シクラメンアルデヒド、フローラルオゾン（登録商標）、リリアール（登録商標）、ヘリオトロピン、ヘリオナール（登録商標）、バニリン、エチルバニリン、フロロパール（登録商標）、α-イオノン、β-イオノン、α-メチルイオノン、β-メチルイオノン、α-イロン、ダマスコン、ダマセノン、ダイナスコン、マルトール、シス-ジャスモン、カシュメラン（登録商標）、イソ・イー・スーパー（登録商標）、アセトフェノン、カロン（登録商標）、ラズベリーケトン（登録商標）、メチルナフチルケトン、ベンゾフェノン、ベンジルアセテート、フェニルエチルアセテート、スチラリルアセテート、アニシルアセテート、アセチルオイゲノール、ベンジルプロピオネート、アリルシクロヘキシルプロピオネート、ベンジルイソブチレート、メチルベンゾエート、エチルベンゾエート、ゲラニルベンゾエート、ベンジルベンゾエート、エベルニル（登録商標）、メチルフェニルアセテート、エチルフェニルアセテート、メチルシンナメート、シンナミルシンナメート、メチルサリシレート、ヘキシルシンナメート、フェニルエチルサリシレート、メチルアンスラニレート、メチルジャスモネート、メチルジヒドロジャスモネート、安息香酸、桂皮酸、γ-ノナラクトン、γ-デカラクトン、γ-ウンデカラクトン、クマリン、ジャスモラクトン（登録商標）、ジャスミンラクトン、ムスコン（登録商標）、シべトン（登録商標）、シクロペンタデカノリド、シクロヘキサデセノリド、ムスクケトン、インドール、イソブチルキノリン、等が例示される。
【００４１】
これら分子内に環構造を有する香料成分のうち、β‐ピネン、リモネン、γ‐ターピネン、ターピネン‐４‐オール、フェニルエチルアルコール、スチラリルアルコール、メントール、オイゲノール、イソオイゲノール、サンダロア（登録商標）、バクダノール（登録商標）、１，８−シネオール、ローズオキサイド、アンブロキサン（登録商標）、アネトール、エストラゴール、リグストラール（登録商標）、リラール（登録商標）、ベンズアルデヒド、フェニルアセトアルデヒド、シンナミックアルデヒド、アニスアルデヒド、フローラルオゾン（登録商標）、リリアール（登録商標）、ヘリオトロピン、ヘリオナール（登録商標）、バニリン、エチルバニリン、フロロパール、α‐イオノン、β‐イオノン、α‐メチルイオノン、β‐メチルイオノン、α‐イロン、ダマスコン、ダマセノン、ダイナスコン、マルトール、シス‐ジャスモン、イソ・イー・スーパー（登録商標）、カロン（登録商標）、ラズベリーケトン（登録商標）、ベンジルアセテート、フェニルエチルアセテート、スチラリルアセテート、メチルベンゾエート、エベルニル（登録商標）、メチルフェニルアセテート、メチルサリシレート、ヘキシルシンナメート、メチルアンスラニレート、メチルジャスモネート、メチルヒドロキシジャスモネート、γ‐ノナラクトン、γ‐デカラクトン、γ‐ウンデカラクトン、クマリン、ジャスモラクトン（登録商標）、シクロペンタデカノリド、ムスクケトン、インドールから選ばれる成分であることが好ましく、さらに、リモネン、ベンジルアセテート、イソ・イー・スーパー（登録商標）、バニリンから選ばれる成分であることが好ましく、これらの中でもイソ・イー・スーパー（登録商標）、バニリンが残香性に優れるため特に好ましい。
【００４２】
本発明における成分（Ｂ）は、一種又は二種以上組み合わせて用いることができ、その含有量は、特に限定されず、また、製品によっても異なるが、０．０１〜５０％が残香性の観点で好ましく、０．０５〜１５％であると香り立ちが良好で使用性に優れるため、より好ましい。
【００４３】
なお、本発明品には、上記必須成分に加え、本発明の効果を損なわない範囲で必要に応じて任意成分を適宜含有することができる。任意成分としては、例えば、水、アルコール、油剤、界面活性剤、増粘剤、粉体、キレート剤、ｐＨ調整剤、防腐剤、抗酸化剤、紫外線吸収剤、保湿剤、美白剤、抗炎症剤、細胞賦活剤等の各種薬効剤、動植物・微生物由来の抽出物等があげられる。
【００４４】
本発明の組成物の製造方法は、特に限定されず、常法により調製される。例えば、上記成分（Ａ）及び（Ｂ）、さらに必要に応じて上記任意成分を加え、これを混合することにより調製する方法が挙げられる。
【００４５】
本発明の組成物は、液状、ジェル状、クリーム状、固形状、ムース状等の種々の形態で実施することが可能であり、霧状に噴霧可能な容器に収容して霧状に噴霧して用いてもよい。また、本発明品の剤型は、水性型、水中油型、油中水型、油性型、水中油中水型、油中水中油型、多層型等特に限定されるものではない。
【００４６】
また、本発明品は、化粧料、皮膚外用剤、洗剤、衣料用柔軟仕上剤、芳香剤、消臭剤、織物等の各種製品として用いることができる。これらの中でも成分（Ａ）との相互作用の観点から毛髪化粧料が好ましい。
【実施例】
【００４７】
以下に実施例を挙げて、本発明を更に詳細に説明する。尚、これらは本発明を何ら限定するものではない。
（メタ）アクリルシリコーン系グラフト共重合体の製造
[参考製造例１]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）４０ｇ、エチルアクリレート（ＥＡ）（注４）３１ｇ、２−ヒドロキシエチルメタクリレート（ＨＥＭＡ）（注５）２７ｇ、３−トリメチルアンモニウムプロピルメタクリルアミドクロライド（ＭＡＰＴＡＣ）（注６）４ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８７ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
モノマーの仕込割合は以下のとおりである。  
ＭＡＰＴＡＣ：ＥＡ：ＨＥＭＡ：Ｘ−２４−８２０１＝２：３１：２７：４０
（注１）ＩＰＡ  関東化学株式会社製
（注２）Ｖ−６０１  和光純薬工業株式会社製
（注３）Ｘ−２４−８２０１  信越化学工業社製  
（注４）ＥＡ  関東化学株式会社社製
（注５）ＨＥＭＡ  関東化学株式会社社製
（注６）ＭＡＰＴＡＣ  エボニック・デグサ・ジャパン株式会社製，５０％水溶液
【００４８】
[参考製造例２]  
３つ口フラスコ内、窒素雰囲気下で、イソプロパノール（注１）５０ｇを攪拌下、７０〜８０℃にて、ジメチル２，２−アゾビス（２−メチルプロピオネート）（注２）４ｇ、片末端メタクリレート置換ジメチルポリシロキサン（Ｘ−２２−１７４ＤＸ）（注７）４０ｇ、エチルアクリレート（注４）３１ｇ、２−ヒドロキシエチルメタクリレート（注５）２７ｇ、３−トリメチルアンモニウムプロピルメタクリルアミドクロライド（注６）４ｇ、イソプロパノール（注１）１７０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を９０ｇ得た。
赤外吸収スペクトルにて、得られたゴム状物が目的とする（メタ）アクリルシリコーン系グラフト共重合体であることを確認した。
モノマーの仕込割合は以下のとおりである。  
ＭＡＰＴＡＣ：ＥＡ：ＨＥＭＡ：Ｘ−２２−１７４ＤＸ＝２：３１：２７：４０
（注７）Ｘ−２２−１７４ＤＸ  信越化学工業社製
【００４９】
[参考製造例３]  
３つ口フラスコ内、窒素雰囲気下で、イソプロパノール（注１）１００ｇを攪拌下、７０〜８０℃にて、ジメチル２，２−アゾビス（２−メチルプロピオネート）（注２）４ｇ、片末端メタクリレート置換ジメチルポリシロキサン（Ｘ−２２−１７４ＡＳＸ）（注８）４０ｇ、エチルアクリレート（注４）３１ｇ、２−ヒドロキシエチルメタクリレート（注５）２７ｇ、３−トリメチルアンモニウムプロピルメタクリルアミドクロライド（注６）４ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８３ｇ得た。
赤外吸収スペクトルにて、得られたゴム状物が目的とする（メタ）アクリルシリコーン系グラフト共重合体であることを確認した。
モノマーの仕込割合は以下のとおりである。
ＭＡＰＴＡＣ：ＥＡ：ＨＥＭＡ：Ｘ−２２−１７４ＡＳＸ＝２：３１：２７：４０
（注８）Ｘ−２２−１７４ＡＳＸ  信越化学工業社製
【００５０】
[参考製造例４]  
３つ口フラスコ内、窒素雰囲気下で、イソプロパノール（注１）１００ｇを攪拌下、７０〜８０℃にて、ジメチル２，２−アゾビス（２−メチルプロピオネート）（注２）４ｇ、片末端メタクリレート置換ジメチルポリシロキサン（Ｘ−２４−８２０１）（注３）４０．４ｇ、エチルアクリレート（注４）２７．３ｇ、２−ヒドロキシエチルメタクリレート（注５）３１．３ｇ、３−トリメチルアンモニウムプロピルメタクリルアミドクロライド（注６）２ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８６ｇ得た。
赤外吸収スペクトルにて、得られたゴム状物が目的とする（メタ）アクリルシリコーン系グラフト共重合体であることを確認した。
モノマーの仕込割合は以下のとおりである。
ＭＡＰＴＡＣ：ＥＡ：ＨＥＭＡ：Ｘ−２４−８２０１＝１：２７．３：３１．３：４０．４
【００５１】
[参考製造例５]  
３つ口フラスコ内、窒素雰囲気下で、イソプロパノール（注１）５０ｇを攪拌下、７０〜８０℃にて、ジメチル２，２−アゾビス（２−メチルプロピオネート）（注２）４ｇ、片末端メタクリレート置換ジメチルポリシロキサン（Ｘ−２４−８２０１）（注３）４０ｇ、エチルアクリレート（注４）２６ｇ、２−ヒドロキシエチルメタクリレート（注５）３０ｇ、３−トリメチルアンモニウムプロピルメタクリルアミドクロライド（注６）８ｇ、イソプロパノール（注１）１２０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８３ｇ得た。
赤外吸収スペクトルにて、得られたゴム状物が目的とする（メタ）アクリルシリコーン系グラフト共重合体であることを確認した。
モノマーの仕込割合は以下のとおりである。
ＭＡＰＴＡＣ：ＥＡ：ＨＥＭＡ：Ｘ−２４−８２０１＝４：２６：３０：４０
【００５２】
[参考製造例６]  
３つ口フラスコ内、窒素雰囲気下で、イソプロパノール（注1）１００ｇを攪拌下、７０〜８０℃にて、ジメチル２，２−アゾビス（２−メチルプロピオネート）（注2）４ｇ、片末端メタクリレート置換ジメチルポリシロキサン（Ｘ−２４−８２０１）（注３）２０ｇ、エチルアクリレート（注４）４１．５ｇ、２−ヒドロキシエチルメタクリレート（注５）３６．５ｇ、３−トリメチルアンモニウムプロピルメタクリルアミドクロライド（注６）４ｇ、イソプロパノール（注1）５０ｇを３〜４時間かけて添加した。次いで、イソプロパノールに溶解したジメチル２，２−アゾビス（２−メチルプロピオネート）（注2）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８６ｇ得た。
赤外吸収スペクトルにて、得られたゴム状物が目的とする（メタ）アクリルシリコーン系グラフト共重合体であることを確認した。
モノマーの仕込割合は以下のとおりである。
ＭＡＰＴＡＣ：ＥＡ：ＨＥＭＡ：Ｘ−２４−８２０１＝２：４１．５：３６．５：２０
【００５３】
[参考製造例７]  
３つ口フラスコ内、窒素雰囲気下で、イソプロパノール（注１）５０ｇを攪拌下、７０〜８０℃にて、ジメチル２，２−アゾビス（２−メチルプロピオネート）（注２）４ｇ、片末端メタクリレート置換ジメチルポリシロキサン（Ｘ−２４−８２０１）（注３）５０ｇ、エチルアクリレート（注４）２３ｇ、２−ヒドロキシエチルメタクリレート（注５）２５ｇ、３−トリメチルアンモニウムプロピルメタクリルアミドクロライド（注６）４ｇ、イソプロパノール（注１）１００ｇを３〜４時間かけて添加した。次いで、ＩＰＡに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を９６ｇ得た。
赤外吸収スペクトルにて、得られたゴム状物が目的とする（メタ）アクリルシリコーン系グラフト共重合体であることを確認した。
モノマーの仕込割合は以下のとおりである。
ＭＡＰＴＡＣ：ＥＡ：ＨＥＭＡ：Ｘ−２４−８２０１＝２：２３：２５：５０
【００５４】
[参考製造例８]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）４０ｇ、エチルアクリレート（ＥＡ）（注４）３１ｇ、２−ヒドロキシエチルメタクリレート（ＨＥＭＡ）（注５）２７ｇ、ジメチルジアリルアンモニウムクロライド（ＤＡＤＭＡＣ）（注９）３．３４ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８７ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
モノマーの仕込割合は以下のとおりである。
ＤＡＤＭＡＣ：ＥＡ：ＨＥＭＡ：Ｘ−２４−８２０１＝２：３１：２７：４０
（注９）ＤＡＤＭＡＣ  東京化成工業株式会社製，６０％水溶液
【００５５】
[参考製造例９]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）４０ｇ、エチルアクリレート（ＥＡ）（注４）３０ｇ、２−ヒドロキシエチルメタクリレート（ＨＥＭＡ）（注５）２７ｇ、３−トリメチルアンモニウムプロピルメタクリルアミドクロライド（ＭＡＰＴＡＣ）（注６）６ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８９ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、１１℃である。
モノマーの仕込割合は以下のとおりである。
ＭＡＰＴＡＣ：ＥＡ：ＨＥＭＡ：Ｘ−２４−８２０１＝３：３０：２７：４０
【００５６】
[参考製造例１０]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）３０ｇ、エチルアクリレート（ＥＡ）（注４）３５ｇ、２−ヒドロキシエチルメタクリレート（ＨＥＭＡ）（注５）３２ｇ、３−トリメチルアンモニウムプロピルメタクリルアミドクロライド（ＭＡＰＴＡＣ）（注６）６ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８８ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、１１℃である。
モノマーの仕込割合は以下のとおりである。
ＭＡＰＴＡＣ：ＥＡ：ＨＥＭＡ：Ｘ−２４−８２０１＝３：３５：３２：３０
【００５７】
[参考製造例１１]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）３０ｇ、エチルアクリレート（ＥＡ）（注４）３６ｇ、２−ヒドロキシエチルメタクリレート（ＨＥＭＡ）（注５）３２ｇ、３−トリメチルアンモニウムプロピルメタクリルアミドクロライド（ＭＡＰＴＡＣ）（注６）４ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８８ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、１１℃である。
モノマーの仕込割合は以下のとおりである。
ＭＡＰＴＡＣ：ＥＡ：ＨＥＭＡ：Ｘ−２４−８２０１＝２：３６：３２：３０
【００５８】
[参考製造例１２]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）３０ｇ、エチルアクリレート（ＥＡ）（注４）３７ｇ、２−ヒドロキシエチルメタクリレート（ＨＥＭＡ）（注５）３２ｇ、３−トリメチルアンモニウムプロピルメタクリルアミドクロライド（ＭＡＰＴＡＣ）（注６）２ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を９０ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、１０℃である。
モノマーの仕込割合は以下のとおりである。
ＭＡＰＴＡＣ：ＥＡ：ＨＥＭＡ：Ｘ−２４−８２０１＝１：３７：３２：３０
【００５９】
[参考製造例１３]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２２−１７４ＤＸ）（注７）３０ｇ、エチルアクリレート（ＥＡ）（注４）３６ｇ、２−ヒドロキシエチルメタクリレート（ＨＥＭＡ）（注５）３２ｇ、３−トリメチルアンモニウムプロピルメタクリルアミドクロライド（ＭＡＰＴＡＣ）（注６）４ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８６ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、１１℃である。
モノマーの仕込割合は以下のとおりである。
ＭＡＰＴＡＣ：ＥＡ：ＨＥＭＡ：Ｘ−２２−１７４ＤＸ＝２：３６：３２：３０
【００６０】
[参考製造例１４]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）４０ｇ、エチルアクリレート（ＥＡ）（注４）１６ｇ、２−ヒドロキシエチルメタクリレート（ＨＥＭＡ）（注５）４２ｇ、３−トリメチルアンモニウムプロピルメタクリルアミドクロライド（ＭＡＰＴＡＣ）（注６）２ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を９１ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、３０℃である。
モノマーの仕込割合は以下のとおりである。
ＭＡＰＴＡＣ：ＥＡ：ＨＥＭＡ：Ｘ−２４−８２０１＝１：１６．２：４２．４：４０．４
【００６１】
[参考製造例１５]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）４０ｇ、エチルアクリレート（ＥＡ）（注４）２７ｇ、２−ヒドロキシエチルメタクリレート（ＨＥＭＡ）（注５）３１ｇ、３−トリメチルアンモニウムプロピルメタクリルアミドクロライド（ＭＡＰＴＡＣ）（注６）２ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８８ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、１５℃である。
モノマーの仕込割合は以下のとおりである。
ＭＡＰＴＡＣ：ＥＡ：ＨＥＭＡ：Ｘ−２４−８２０１＝１：２７．３：３１．３：４０．４
【００６２】
[参考製造例１６]  
３つ口フラスコ内、窒素雰囲気下で、イソプロパノール（ＩＰＡ）（注１）１００ｇを攪拌下、７０〜８０℃にて、ジメチル２，２−アゾビス（２−メチルプロピオネート）（Ｖ−６０１）（注２）４ｇ、片末端メタクリレート置換ジメチルポリシロキサン（Ｘ−２４−８２０１）（注３）２０．２ｇ、エチルアクリレート（ＥＡ）（注４）６５．７ｇ、２−ヒドロキシエチルメタクリレート（ＨＥＭＡ）（注５）１３．１ｇ、３−トリメチルアンモニウムプロピルメタクリルアミドクロライド（ＭＡＰＴＡＣ）（注６）２ｇ、イソプロパノール（注１）５０ｇを３〜４時間かけて添加した。次いで、イソプロパノールに溶解したジメチル２，２−アゾビス（２−メチルプロピオネート）（注２）１ｇを添加し、７０〜８０℃の温度範囲内で５時間反応させ、粘稠な溶液を得た。この溶液を精製水に注ぎ込み、グラフトポリマーを沈殿析出させた後、沈殿物を濾別し、８０℃にて減圧乾燥させて透明ゴム状物を８７ｇ得た。
赤外吸収スペクトルにて、得られたゴム状物が目的とする（メタ）アクリルシリコーン系グラフト共重合体であることを確認した（この生成物は、赤外吸収スペクトルによりジメチルポリシロキサン、アミド結合、エステル結合、アルキル基、水酸基を有するポリマーであることが確認された）。
また、ＥＡ、ＨＥＭＡから理論的に計算されるガラス転移温度（Ｔｇ）は、−１０℃である。
モノマーの仕込割合は以下のとおりである。
ＭＡＰＴＡＣ：ＥＡ：ＨＥＭＡ：Ｘ−２４−８２０１＝１：６５．７：１３．１：２０．２
【００６３】
実施例１及び比較例１：液状毛髪化粧料 
表１に示す組成の液状毛髪化粧料を下記製造方法により製造し、各試料のリモネンの香りが無くなるまでに要した時間について、以下に示す評価方法により評価し、結果を併せて表１に示す。
【００６４】
【表１】
2014070065.tif 000015
【００６５】
注１：カチナールＨＣ−１００（東邦化学工業製）
注２：ＧＥＮＡＭＩＮ  ＳＴＡＣ（塩化ステアリルトリメチルアンモニウム８０％、イソプロパノール２０％）（クラリアント・ジャパン製）
【００６６】
（製造方法）
Ａ：成分１〜２を均一に混合する。
Ｂ：Ａ、成分３〜４、７を均一に混合する。
Ｃ：成分５〜６を均一に混合する。
Ｄ：ＢにＣを添加し、均一に混合する。
Ｅ：Ｄを容器に充填し、液状毛髪化粧料を得た。
【００６７】
（評価項目）
＜香りが無くなるまでに要した時間＞
（評価方法）
１０ｇの毛束を複数用意し、実施例１および比較例１に浸漬した。１分浸漬後、毛束表面についた溶液をくしで２回しごきとり、空間に放置した。その後、香料評価専門パネル１０名によりそれぞれの毛束のリモネンの香りを評価し、毛束からリモネンの香りが無くなったと判断した時間を測定し、平均時間を算出した。
【００６８】
表１に示したように、実施例１はリモネンの香りが無くなったと感じるまでに要した時間が５１分であった。一方、参考製造例２の（メタ）アクリルシリコーン系グラフト共重合体の代わりにカチオン化セルロースを含有した比較例1は、香りが無くなったと感じるまでに要した時間は２８分であった。このように実施例１は他のカチオン性高分子に比べ、香りの持続性に優れた液状毛髪化粧料であった。また、参考製造例２の（メタ）アクリルシリコーン系グラフト共重合体の代わりに参考製造例１の（メタ）アクリルシリコーン系グラフト共重合体を含有させて、同様に評価した結果、香りが無くなったと感じるまでに要した時間は４６分であり、参考製造例２の（メタ）アクリルシリコーン系グラフト共重合体とほぼ同等の効果が確認された。
【００６９】
実施例２及び比較例２：液状毛髪化粧料
表２に示す組成及び下記製造方法により液状毛髪化粧料を製造し、各試料の残香性について、以下に示す評価方法により評価し、結果を併せて表２に示す。
【００７０】
【表２】
2014070065.tif 000016
【００７１】
注３：アーカード２２−８０（ライオン・アクゾ社製）
注４：ニッコールＨＣＯ−１０（日本サーファクタント工業社製）
注５：コノール３０Ｃ（新日本理化社製）
注６：シリコンＫＦ−５６（信越化学工業社製）
注７：シリコンＫＦ−９６Ａ（信越化学工業社製）
注８：ＢＹ２２−０５０Ａ（東レ・ダウコーニング社製）
注９：メトローズ６５ＳＨ４０００（信越化学工業社製）
【００７２】
（製造方法）
Ａ：成分１〜４を７５℃で均一に溶解する。 
Ｂ：成分５〜１０を７５℃で均一に溶解する。
Ｃ：ＢにＡを添加し、混合乳化する。
Ｄ：Ｃを冷却し、５０℃で成分１１を添加し混合する。
Ｅ：成分１３〜１４を均一に混合する。
Ｆ：成分１５〜１７を均一に混合する。
Ｇ：ＤにＥ、Ｆ、成分１２を添加し混合する。
Ｈ：Ｇを容器に充填し、液状毛髪化粧料を得た。
【００７３】
（評価項目）
＜他方に比べて強いと感じた人数＞
（評価方法）
１０ｇの毛髪に実施例２および比較例２を０．１ｇ塗布し、手で馴染ませ静置した。１５時間後に香料評価専門パネル１０名によりそれぞれの毛髪のフェニルエチルアルコールの香りの強さを評価し、他方に比べて香りが強いと感じた例の人数を測定した。
【００７４】
表２に示したように、参考製造例２の（メタ）アクリルシリコーン系グラフト共重合体を含有した実施例２は、該共重合体を含有しない比較例２に比べ、フェニルエチルアルコールの香りが強いと感じた人数が多く、香りの持続性に優れた液状毛髪化粧料であった。
【００７５】
実施例３〜８及び比較例３〜８：液状毛髪化粧料
表３及び表４に示す組成及び下記製造方法により液状毛髪化粧料を製造し、各試料の香りが無くなるまでに要した時間について、以下に示す評価方法により評価し、結果を併せて表３及び表４に示す。
【００７６】
【表３】
2014070065.tif 000017
【００７７】
【表４】
2014070065.tif 000018
【００７８】
（製造方法）
Ａ：成分１〜２を均一に混合する。
Ｂ：Ａ、成分３、９を均一に混合する。
Ｃ：成分４〜８を均一に混合する。
Ｄ：ＢにＣを添加し、均一に混合する。
Ｅ：Ｄをアトマイザー容器に充填し、液状毛髪化粧料を得た。
【００７９】
（評価項目）
＜香りが無くなるまでに要した時間＞
（評価方法）
３６ｍｍ×１５０ｍｍの香料試験紙に、実施例３〜８及び比較例３〜８をそれぞれ０．４ｇ噴霧し、空間に放置した。その後、香料評価専門パネル１０名により、試験紙表面からリモネンの香りが無くなったと判断した時間を測定し、平均時間を算出した。
【００８０】
表３及び表４に示したように、実施例３〜８の液状毛髪化粧料は、（メタ）アクリルシリコーン系グラフト共重合体を含有しない比較例に比べ香りが無くなるまでに要した時間が飛躍的に向上し、香りの持続性に優れた液状毛髪化粧料であった。
【００８１】
実施例９：液状入浴剤
（成分）                                                            （％）
１．トリオレイン酸ポリオキシエチレン（２０モル）ソルビタン        １７
２．α‐オレフィンオリゴマー                                      ２０
３．トリ２エチルヘキサン酸グリセリル                              １０
４．香料（リラール（登録商標））                                    １．６
５．香料（シトロネロール）                                          ０．５
６．香料（メチルジヒドロジャスモネート）                            ０．５
７．香料（フェニルエチルアルコール）                                ０．４
８．香料（インドール）                                              ０．０３
９．香料（リナロール）                                              ０．２５
１０．香料（ヒドロキシシトロネラール）                              ０．２
１１．香料（リリアール（登録商標））                                ０．１
１２．香料（ベンジルアセテート）                                    ０．０７
１３．エタノール                                                    ２．５
１４．参考製造例５の（メタ）アクリルシリコーン系グラフト共重合体    ４
１５．精製水                                                        残  量
【００８２】
（製造方法）
Ａ．成分１〜３を均一に混合する。
Ｂ．成分４〜１４を均一に混合する。
Ｃ．ＡにＢを添加し均一に混合する。
Ｄ．Ｃに成分１５を添加し、均一に混合する。
Ｅ．Ｄを容器に充填し、液状入浴剤を得た。
【００８３】
実施例９の液状入浴剤を浴湯に添加して均一に混合し、その浴湯に手をつけた後にタオルドライした。実施例９の液状入浴剤はタオルドライ後も香りが長時間持続し、残香性に優れた液状入浴剤であった。
【００８４】
実施例１０：オードトワレ
（成分）                                                          （％）
１．エタノール                                                    残  量
２．ｔ−ブチルメトキシジベンゾイルメタン                          ０．１
３．参考製造例８の（メタ）アクリルシリコーン系グラフト共重合体    ２
４．香料（ベルガモットオイル）                                    １
５．香料（オレンジオイル）                                        １
６．香料（ローズオイル）                                          １
７．香料（ネロリオイル）                                          １
８．香料（メチルジヒドロジャスモネート）                          ２
９．香料（リラール（登録商標））                                  １
１０．香料（アンブロキサン（登録商標））                          １
１１．香料（ペンタリド（登録商標））                              ２
１２．精製水                                                      ７
【００８５】
（製造方法）
Ａ．成分１〜１１を均一に混合する。
Ｂ．Ａに成分１２を添加して均一に混合する。
Ｃ．Ｂを減圧下にて脱泡後、室温で容器に充填しオードトワレを得た。
【００８６】
実施例１０のオードトワレは、残香性に優れたオードトワレであった。
【００８７】
実施例１１：乳液
（成分）                                                          （％）
１．ポリオキシエチレン（６０）硬化ヒマシ油                        ０．５
２．エタノール                                                  １２．５
３．参考製造例５の（メタ）アクリルシリコーン系グラフト共重合体    １
４．モノステアリン酸ポリエチレングリコール                        ２
５．イソノナン酸イソトリデシル                                    ８
６．セトステアリルアルコール                                      ２
７．重質流動イソパラフィン                                        ５
８．香料（イリスコンクリート）                                    ０．０３
９．香料（ローズオイル）                                          ０．０２
１０．ジプロピレングリコール                                      ４
１１．精製水                                                      残  量
１２．パラオキシ安息香酸メチル                                    ０．１
１３．グリセリン                                                  ３
【００８８】
（製造方法）
Ａ．成分１〜９を８０℃に加熱し、混合溶解する。
Ｂ．成分１０〜１３を８０℃に加熱し、混合溶解する。
Ｃ．ＢにＡを添加し乳化し、乳液を得る。
Ｄ．Ｃを減圧下にて脱泡後、室温で容器に充填し乳液を得た。
【００８９】
実施例１１の乳液を人の前腕内側に０．５ｇ塗布し残香性について評価した結果、残香性に優れた乳液であった。
【００９０】
実施例１２：制汗剤（スプレー）
（成分）                                                          （％）
１．クロルヒドロキシアルミニウム                                  ０．３
２．無水ケイ酸                                                    １．７
３．トリ−２−エチルヘキサン酸グリセリル                          ２．６
４．ミリスチン酸イソプロピル                                      ２．０
５．エタノール                                                    ３．０
６．参考製造例３の（メタ）アクリルシリコーン系グラフト共重合体    ０．１
７．イソプロピルメチルフェノール                                  ０．０１
８．香料                                                          ０．３
９．ポリオキシエチレンアルキルエーテルリン酸                      ０．０２
１０．液化石油ガス                                                残  量
【００９１】
（製造方法）
Ａ：成分１〜２を混合する。
Ｂ：Ａに成分３〜９を加えて混合し、制汗剤の原液を得た。
Ｃ：Ｂをエアゾール容器に入れ、成分１０をＢに加えて制汗剤（スプレー）を得た。
【００９２】
実施例１２の制汗剤（スプレー）は、香りが長時間持続し、残香性に優れた制汗剤（スプレー）であった。
【００９３】
実施例１３：液体衣料用洗剤
（成分）                                                          （％）
１．ポリオキシエチレンラウリルエーテル（ＥＯ＝２）              ３０
２．ポリオキシエチレンアルキル硫酸ナトリウム                      ８
３．アルキルベンゼンスルホン酸ナトリウム                          ２
４．モノエタノールアミン                                          ５
５．プロピレングリコール                                          ５
６．精製水                                                        残  量
７．エタノール                                                    ５
８．参考製造例１の（メタ）アクリルシリコーン系グラフト共重合体    ０．５
９．参考製造例２の（メタ）アクリルシリコーン系グラフト共重合体    １
１０．香料（ベンジルアセテート）                                  ０．８
【００９４】
（製造方法）
Ａ．成分７〜９を均一に混合する。
Ｂ．Ａ、成分１〜６、１０を均一に混合する。
Ｃ．容器に充填し液体衣料用洗剤を得た。
【００９５】
実施例１３の液体衣料用洗剤１０ｇを４０Ｌの水に添加し衣料を洗浄したところ、洗浄して乾燥した後も香りが長時間持続し、残香性に優れた液体衣料用洗剤であった。
【００９６】
実施例１３：衣料用消臭芳香剤
（成分）                                                          （％）
１．緑茶エキス                                                    ０．５
２．エタノール                                                    ５
３．参考製造例２の（メタ）アクリルシリコーン系グラフト共重合体    ０．１
４．香料（ゼラニウムオイル）                                      ０．０５
５．リン酸一水素ナトリウム                                        ０．０５
６．リン酸二水素ナトリウム                                        ０．０５
７．精製水                                                        残  量
【００９７】
（製造方法）
Ａ．成分２〜４を均一に混合する。
Ｂ．Ａ、成分１、５〜７を均一に混合する。
Ｃ．Ｂを手動式スプレー容器に充填し、衣料用消臭芳香剤を得た。
【００９８】
実施例１３の衣料用消臭芳香剤を煙草の臭いがする布にスプレーしたところ、煙草の臭いを感じなくなり、さらに香りが長時間持続し、残香性に優れた衣料用消臭芳香剤であった。